(57)【要約】【課題】アルミニウム製の飲料用ボトル缶において、キャップの再栓時に、再栓途上の未だ不完全封止状態の段階でキャップの回転トルクが異常に急増することにより、封止されたものと勘違いを起こす再封止過誤の発生を防止する。【解決手段】口金部１２における雄ねじ部１３のねじ山１３ａのクレストと、カール部１４の外周面との間の距離Ａの周方向におけるバラツキを０．２０ｍｍ以下に規制する。また、このようなボトル缶の製造方法において、雄ねじ部１３の成形加工前のねじ部成形用筒状部１１３の外径を、ねじ谷から、ねじ山高さの６０〜８０％の範囲の位置を通る円の直径に設定してねじ部の成形加工を行う。【選択図】    図８
2008162622.tif 000002
【特許請求の範囲】
【請求項１】
ボトル缶本体の口金部に雄ねじ部が形成され、該口金部の上端の開口端部に外向きのカール部が形成されたボトル缶において、
前記雄ねじ部のねじ山のクレスト（山頂）と前記カール部の外周面との間の距離の、口金部の周方向における最大値と最小値との差が０．２０mm以下の範囲に規制されていることを特徴とする金属製ボトル缶。
【請求項２】
前記雄ねじ部の有効ねじ巻き数が、２巻を超え、３巻未満である請求項１に記載の金属製ボトル缶。
【請求項３】
ボトル缶本体の口金部に雄ねじ部が形成され、該口金部の上端の開口端部に外向きのカール部が形成されたボトル缶の製造方法において、
前記雄ねじ部の成形加工前の前記口金部のねじ部成形用筒状部の外径を、ねじ成形加工後の雄ねじ部のねじ山高さの中央位置より外側の位置を通る円の直径に設定し、ねじ成形加工時において、ねじ山の成形張出し量をねじ谷の成形張出し量より小とする態様で前記雄ねじ部の成形加工を行うことを特徴とする金属製ボトル缶の製造方法。
【請求項４】
前記ねじ部成形用筒状部の外径を、ねじ谷から、ねじ山高さの６０〜８０％の範囲の位置を通る円の直径に設定する請求項３に記載の金属製ボトル缶の製造方法。
【請求項５】
前記雄ねじ部の有効ねじ巻数を、２巻を超え、３巻未満に設定する請求項３〜４のいずれか１項に記載の金属製ボトル缶の製造方法。
【発明の詳細な説明】
【技術分野】
【０００１】
この発明は、主として飲料用容器に用いられる金属製ボトル缶、特にアルミニウム又はその合金によるボトル缶の再栓封止特性の改良技術に関する。
【背景技術】
【０００２】
この種のボトル缶は、アルミニウムまたはアルミニウム合金からなる金属板を成形素材として、絞り加工及びしごき加工を施すことで有底円筒状の缶本体用中間成形体を成形したのち、その開口側上端部にネッキング加工によって縮径された口金部が形成される。次いで、この口金部に、キャップ装着用の雄ねじ部が形成されると共に、上端の開口端部にカール成形加工によって外方に折返された中空状のカール部が形成される。
【０００３】
そして、上記により得られたボトル缶の本体内に所定の飲料等の内容物が充填されたのち、カップ状のキャップ材が被せられ、前記口金部の雄ねじ部に沿って雌ねじ部が形成されることにより封止され、キャップ付きボトル缶として市場に供される。
【０００４】
ところで、この種のボトル缶は、キャップをねじ回して開栓したのち、内容物の一部を残して再栓されることが多い。
【０００５】
ところが、従来のボトル缶にあっては、この再栓時のリシール特性、即ち再封止特性にいささか難点があるものが多く含まれるという問題点があった。
【０００６】
リシール特性は、理想的には、キャップを被せたのち、完全再封止状態の直前に至るまでは当該キャップを比較的小さい回転トルクで軽快に回転させることができ、キャップの天面の内周縁部に装着されているシール用のライニング材の下面に口金部の上端のカール部が当接し始めてから、漸増的に回転トルクが増大し、これが最大トルクに至ることで取扱者が完全封止状態に至ったことを手応えで感知しうるものであることが望まれる。ところが、上記リシール特性に難点のあるボトル缶の場合にあっては、リシール操作の途上、即ち、完全封止状態に至るまでの相当手前の段階でキャップの回転トルクが一時的に急増する。このために、取扱者は上記回転トルクの増大時点で完全封止状態に至ったものと勘違いを起こし、不完全な再封止状態のまま携行し、あるいは横倒し状態にすることで内容物の漏洩を招くことがある。
【０００７】
従来、金属製ボトル缶の再栓時のキャップの回転操作性の改善技術に関しては、下記特許文献１、２に示されるようなものが提案されている。
【０００８】
しかしながら、下記特許文献１、２に示される提案技術は、いずれも再栓時のキャップの初期回転特性の改善をはかることを課題とするものである。即ち、キャップの雌ねじ部のねじ終わり部がボトル缶本体側の口金部の雄ねじ部のねじ始まり部に螺合しはじめる段階での、キャップの回わし始めの時点またはその近傍時点でのキャップの回転トルクの急増または引掛かりによるキャップの被嵌阻害を防止しようとするものであり、前述したようなリシール特性、つまり再栓時のキャップの回転途上の段階、とくに完全封止状態に至る相当手前の段階でのキャップの一時的な回転トルクの増大に対処するための技術を開示しているものではない。
【特許文献１】特開２００４−９０９６７号公報
【特許文献２】特開２００４−１５５４８７号公報
【発明の開示】
【発明が解決しようとする課題】
【０００９】
而して、本願発明は、再栓時におけるキャップの回転途上段階における急激な回転トルクの増大の問題を解消し、良好なリシール操作特性を有する金属製ボトル缶を提供すること、そしてまた、そのようなボトル缶を従来汎用されている成形設備の大幅な設計的改変を要することなく簡易かつ確実に製造しうる製造方法を提供することを目的とする。
【課題を解決するための手段】
【００１０】
上記の目的を達成するために、本発明者らは、先ず再栓時のキャップの回転途上の中間段階での回転トルクの急激な増大原因について鋭意調査研究をすすめた。
【００１１】
然るところ、上記の回転トルクの急増は、多くの場合、図２に示すように、閉栓の手前約１３０°の近傍の位置（Ｐ1）で、最大のトルク値を示すことが判明した。図２において、横軸は、キャップの閉栓位置を０度に設定して、その手前方向へのキャップの回転角度を示すものである。縦軸は、上記回転角度の変化に対する該キャップの回転トルク値をあらわしたものである。図２に示す領域（Ｒ）のトルク値は、ライナー抵抗値と称されるものであり、ボトル缶本体（１０）の口金部（１２）の上端のカール部（１４）が、キャップ（２０）の天板部の内面周縁部に装着されたシール用のライニング材（２１）の下面に接触し始めてから、閉栓位置の手前３０°の位置に至るまでの回転トルク値である。このライナー抵抗値は、仮想曲線（Ｍ）に示すようにキャップ（２０）の回転が進むに従って漸増し、閉栓位置の手前３０°の位置（Ｐ2）で最大値を示すものであることが望まれる。一方、ライナー抵抗値の領域（Ｒ）より手前方向の角度領域（Ｑ）におけるトルク値は、ねじ部抵抗値と呼ばれるものであり、主としてボトル缶本体（１０）側の雄ねじ部（１３）とキャップ（２０）の雌ねじ部（２２）との接触による摩擦抵抗に基づく回転トルク値である。この領域（Ｑ）の回転トルクは、全体として漸増傾向を示しつつ、比較的小さい値で軽快にキャップ（２０）を回転させ得るものであることが好ましい。
【００１２】
前記の閉栓１３０°手前位置（Ｐ1）近傍での回転トルクの急増は、ライナー抵抗値の領域（Ｒ）の初期段階で生じているものである。このことから、本発明者らは、更にその原因を究明すべく多くの実験と研究を繰返した。
【００１３】
その結果、上記回転トルクの急激な増大は、キャップ（２０）のライニング（２１）に対するボトル本体（１０）の口金部（１２）の片当たり現象の発生にその主因があることを突き止め得た。即ち、図３に示すように、キャップ（２０）の再栓時の回転の進行によって、やがてそのシール用ライニング材（２１）にボトル缶本体（１０）側の上端のカール部（１４）が接触するが、このとき、周方向の大半の部分では、図３の（イ）に示すように、ライニング材（２１）の外周縁の斜め外方に傾斜した垂下縁部（２１ａ）の内周面側にカール部（１４）が接触しはじめるのに対し、周方向の一部では、同図３の（ロ）に示すように、上記垂下縁部（２１ａ）の下面側の内周縁部に突き当たり、これがキャップ（２０）の相対的下降移動に大きな抵抗を与えて、結果的に、閉栓の手前段階、即ちライナー抵抗値の領域（Ｒ）の初期段階で急激なキャップ（２０）の回転トルクの増大を招来してるものであることが判明した。なお、図３の（２１ｂ）はライニング材（２１）の本体部、（２１ｃ）はその内周縁の垂下縁部を示す。
【００１４】
このような原因解明に基づき、上記片当りの発生を防止するための具体的な技術手段について、試行錯誤を繰返しつつ研究をすすめたところ、上記片当りの原因は、カール部（１４）の真円度とかその外径の大きさ等の要因によるものではなく、図４に示すように、口金部（１２）の雄ねじ部（１３）のねじ山（１３ａ）のクレスト（山頂）と、カール部（１４）の外周面との間の距離（Ａ）の、周方向におけるバラツキ、即ち、上記距離（Ａ）の最大値と最小値の差に主因があることを知り得るに至った。実際に、多数のサンプルによる実験の結果、上記距離（Ａ）のバラツキの大きいものほど、閉栓手前約１２０°近傍領域でのキャップの回転トルクに顕著な増大傾向を示すことを確認し得た。
【００１５】
そこで、本発明の１つは、上記知見に基づき、キャップの再栓時に封止過誤を生じないレベルにキャップの再栓操作途上での回転トルクの急激な増大を抑制しうる上記距離（Ａ）のバラツキの許容範囲を見出すことにより完成し得たものである。
【００１６】
具体的には、本発明の１つは、上記距離（Ａ）のバラツキの範囲を０．２０mm以下に規制することを要旨とするものである。このバラツキの範囲は、好ましくは０．１０mm以下である。
【００１７】
次に、距離（Ａ）のバラツキを上記の規定値０．２０mm以下に確実に規制するためのボトル缶の製造方法について説明する。
【００１８】
この種のボトル缶（１）の口金部（１２）の雄ねじ部（１３）のねじ巻き数は、開栓および再栓時の適正なキャップの回転数の確保と閉栓時の密封性の担保との関係から、有効ねじ巻数が２．２巻き、２．５巻き等の、２巻きを超え、３巻き未満に設定されることが多い。ここに有効ねじ巻き数とは、ねじ切り始めの点とねじ山が規定高さに達する点（完全ねじの始点）との間の中点から、ねじ山が規定高さを有する完全ねじ部の領域を経て、ねじ山が規定高さより小さくなり始める点（完全ねじの終点）とねじ切り終わりの点との間の中点まで、の領域の巻数を意味するものとする。
【００１９】
ところで、ねじ巻数を種々異にする多種多数のボトル缶について調べたところ、上記距離（Ａ）のバラツキは、ねじ巻き数が２．２巻きのように２巻きを超えるボトル缶の場合に大きな値を示す傾向がみられる。
【００２０】
そこで、この原因について追求したところ、次のようなことが判明した。
【００２１】
雄ねじ部（１３）のねじ巻き数が例えば２．２巻きである場合、図５（イ）に示すように雄ねじ部（１３）の周方向において、缶軸方向にねじ山（１３ａ）が３列に存在する部分と、同図（ロ）に示すように２列に存在する部分とが生じる。
【００２２】
一方、雄ねじ部（１３）の成形加工は、図６に示すように、雄ねじ部の成形加工前のねじ部成形用筒状部（１１３）に対して、その内側に内ゴマ（２）を挿入配置し、これと対向させて外側に外ゴマ（３）を配置し、これらの内外両コマ（２）（３）の間に上記筒状部（１１３）を所定のニップ圧で挟み込みながら、筒状部（１１３）を両コマ（２）（３）に対し軸線中心に相対回転させることによって雄ねじ部（１３）が成形される。従って、雄ねじ部（１３）のねじ山（１３ａ）は内ゴマ（２）によって外方に張り出し成形され、ねじ谷（１３ｂ）は外ゴマ（３）によって内方に張り出し成形される。
【００２３】
このような雄ねじ部（１３）の成形加工において、従来の一般的な技法では、ねじ部成形加工時の内外方への張り出し量を均等化して、効率良く厚みの均整なねじ部を形成するために、ねじ部成形用筒状部（１１３）の外径（Ｌ）（図７参照）を、ねじ成形後のねじ山（１３ａ）の高さ（Ｈ）の中央位置ないし該中央位置より内方の位置を通る円周線上の直径に設定していた。即ち、図８にやや誇張して示すように、上記ねじ部成形用筒状部（１１３）の周壁（１１３Ａ）をねじ山高さ（Ｈ）の１／２位置ないしそれより内方寄りの位置に設定していた。
【００２４】
ところが、この場合、ねじ成形加工時において、前記のようにねじ山（１３ａ）が３列存在する部分と、ねじ山（１３ａ）が２列しか存在しない部分とでは内外両コマ（２）（３）による成形負荷が異なるため、概して３列部分のねじ山高さ（Ｈ）が２列部分より低くなる傾向を示す。この結果、雄ねじ部（１３）成形後の口金部（１２）において、ねじ山の外周円が口金部（１２）の軸線に対して僅かに芯ずれを起こした非真円状態のものとなり、ひいては、前記のように、口金部（１２）の周方向において、ねじ山（１３ａ）のクレストと上端のカール部（１４）の外周面との間の距離（Ａ）に差異を有するものとなる。即ち、上記距離（Ａ）にバラツキを有するものとなる。
【００２５】
そこで、本発明のもう１つは、このような現象を回避するためのボトル缶の製造方法を探求し、最も簡易な製造方法を見出し得たものである。
【００２６】
而して、本発明は、前記雄ねじ部（１３）の成形加工前の前記口金部のねじ部成形用筒状部（１１３）の外径（Ｌ）を、ねじ成形加工後の雄ねじ部（１３）のねじ山高さ（Ｈ）の中央位置より外側の位置を通る円の直径に設定し、ねじ成形加工時において、ねじ山（１３ａ）の成形張出し量をねじ谷（１３ｂ）の成形張出し量より小とする態様で前記雄ねじ部の成形加工を行うことを特徴とするものである。
【００２７】
端的には、図８に示すように、ねじ部成形加工前のねじ部成形用筒状部（１１３）の周壁（１１３Ｂ）の位置を、従来の周壁（１１３Ａ）の位置より僅かに半径方向の外側へ変位させ、これにより、ねじ山（１３ａ）の成形負荷をねじ谷（１３ｂ）の成形負荷より相対的に小さいものとして、ねじ山（１３ａ）の高さを周方向に均一化させるようにし、前記距離（Ａ）のバラツキを減少したものである。
【００２８】
前記ねじ部成形用筒状部（１１３）の外径（Ｌ）は、好ましくは、ねじ谷（１３ｂ）からねじ山高さ（Ｈ）の６０〜８０％の範囲の位置を通る円の直径に設定することが推奨される。この値の好ましい範囲は６５〜７５％である。
【００２９】
また、この種のボトル缶（１）の雄ねじ部（１３）のねじ山高さは、一般的に０．６〜１．０mmの範囲に設定されるのが通例であり、０．８mmに設定されることが多い。このねじ山高さとの関係で上記位置を具体的な数値で示せば、上記６０〜８０％の範囲の位置は、ねじ山高さが０．６〜１．０mmである場合、ねじ谷から０．３６〜０．８０mmの範囲の位置であり、ねじ山高さが０．８mmの場合、ねじ谷から０．４８〜０．６４mmの範囲の位置である。
【００３０】
以上の説明から既に概ね理解されるように、本発明は、前記課題の解決手段として、下記の手段を提示するものである。
【００３１】
［１］  ボトル缶本体の口金部に雄ねじ部が形成され、該口金部の上端の開口端部に外向きのカール部が形成されたボトル缶において、
前記雄ねじ部のねじ山のクレスト（山頂）と前記カール部の外周面との間の距離の、口金部の周方向における最大値と最小値との差異が０．２０mm以下の範囲に規制されていることを特徴とする金属製ボトル缶。
【００３２】
［２］  前記雄ねじ部の有効ねじ巻き数が、２巻を超え、３巻未満である前項［１］に記載の金属製ボトル缶。
【００３３】
［３］  ボトル缶本体の口金部に雄ねじ部が形成され、該口金部の上端の開口端部に外向きのカール部が形成されたボトル缶の製造方法において、
前記雄ねじ部の成形加工前の前記口金部のねじ部成形用筒状部の外径を、ねじ成形加工後の雄ねじ部のねじ山高さの中央位置より外側の位置を通る円の直径に設定し、ねじ成形加工時において、ねじ山の成形張出し量をねじ谷の成形張出し量より小とする態様で前記雄ねじ部の成形加工を行うことを特徴とする金属製ボトル缶の製造方法。
【００３４】
［４］  前記ねじ部成形用筒状部の外径を、ねじ谷から、ねじ山高さの６０〜８０％の範囲の位置を通る円の直径に設定する前項［３］に記載の金属製ボトル缶の製造方法。
【００３５】
［５］  前記雄ねじ部の有効ねじ巻数を、２巻を超え、３巻未満に設定する前項［３］〜［４］のいずれか１項に記載の金属製ボトル缶の製造方法。
【発明の効果】
【００３６】
前記発明［１］によれば、ボトル缶の再栓時において、キャップの回転途上の段階での回転トルクの急激な異常増大による閉栓過誤を生じることのない、リシール特性に優れた金属製ボトル缶を提供しうる。
【００３７】
前記発明［２］によれば、最も頻度高く閉栓過誤を生じ易いねじ巻き数のボトル缶についても、確実に閉栓過誤を生じるおそれのないものとなしうる。
【００３８】
前記発明［３］によれば、発明［１］［２］に係るリシール特性に優れたボトル缶を、既存の製造設備、とくに口金部の成形加工設備の大幅な変更を要することなく、単に、雄ねじ部成形加工前のねじ部成形用円筒状部の外径を従来より僅かに大きく設定するという極めて僅かな改変により、確実に製造することができる。
【００３９】
前記発明［４］によれば、上記発明［３］の効果をより一層確実に達成しうる。
【００４０】
前記発明［５］によれば、前記発明［２］の効果を奏するボトル缶を容易に製造しうる。
【発明を実施するための最良の形態】
【００４１】
次に、本発明の好適な実施形態とその効果を、各種実験例に基づき、対照例との対比において示す。
【００４２】
＜実験例１＞
ＪＩＳ３００４−Ｈ１９材からなるアルミニウム圧延板を缶素材とし、従来の常法に従った絞り加工、しごき加工、ネッキング加工、雄ねじ部の成形加工、カール部成形加工を施して、下記の設計仕様によるボトル缶本体（１０）を製造した。
【００４３】
ここに、雄ねじ部成形加工前の口金部（１２）のねじ部成形用筒状部（１１３）の外径は、後記実験例２に示すところにより、各種に変化させて雄ねじ部（１３）の成形加工を行うものとした。
【００４４】
缶高さ：                      １３３ｍｍ
缶胴部外径：                  ６６ｍｍ
雄ねじ部のねじ山外径：        ３８ｍｍ
雄ねじ部の有効ねじ巻き数：    ２．２巻き
雄ねじ部のねじ山高さ：        ０．８０ｍｍ
雄ねじ部のねじピッチ：        ８山／インチ
カール部外径：                ３３．４ｍｍ
【００４５】
上記により得られた多数のボトル缶本体（１０）について、その口金部（１２）の雄ねじ部（１３）のねじ山（１３ａ）のクレストと、カール部（１４）の外周面との間の距離（Ａ）を周方向の全域に亘って測定した。
【００４６】
そして、周方向における上記距離（Ａ）の最大値と最小値との差をバラツキ値として求め、このバラツキ値の大小により、後記表１に示すＩ〜ＶＩの６つのサンプル群にそれぞれ１０個ずつ仕分けして準備した。
【００４７】
次に、上記各サンプル群のボトル缶本体（１０）につき、その口金部（１２）にカップ状に絞り成形したキャップ材を被嵌し、キャッピング装置により該キャップ材の周壁にボトル缶本体（１０）の雄ねじ部（１３）に沿った雌ねじ部（２２）を形成して密封した。
【００４８】
その後、一旦、上記により被着したキャップ（２０）を取り外し方向に回して開栓したのち、当該キャップ（２０）を再び口金部（１２）に装着して再栓するものとした。
【００４９】
このとき、再栓時におけるキャップ（２０）の回転トルクの変化をキャップの回転角度との関係において逐次測定し、キャップの完全封止位置を０度としたときの手前方向３０度の位置のトルク値と、１３０度±１０度（１２０〜１４０度）の領域内での最大トルク値とを、前記Ｉ〜ＶＩ群のサンプルにつき各１０個の平均値として求めた。
【００５０】
その結果を表１に示す。
【００５１】
【表１】
2008162622.tif 000003
【００５２】
上記表１に示すように、距離（Ａ）のバラツキが小さいほど、再栓時における閉栓途上の手前１３０度近傍領域でのキャップ（２０）の回転トルクが小さい値を示す傾向があることが分かる。そして、このバラツキ値が０．２０ｍｍ以下である場合には、閉栓位置の手前３０度の位置に至る時点まで、即ちカール部（１４）がキャップ（２０）のライニング材（２１）の天面部下面に当接するに至る時点まで、当該時点でのトルク値を超えるような大きなトルク値を示さないことを確認し得た。従って、上記バラツキ値が０．２０ｍｍ以下であれば、上記手前１２０度近傍領域での急激なトルクの増大を生じることがなく、ひいては再栓途上で取り扱い者が閉栓されたものと勘違いして不完全封止状態のままボトルを携行し、あるいは横倒し状態にして内容物の不慮の漏洩を招くというような事態の発生を回避しうる。
【００５３】
このような効果は、上記距離（Ａ）のバラツキが、０．１０ｍｍ以下である場合に、一層確実に享受しうる。
【００５４】
従って、表１の評価欄には、上記のような再栓封止過誤を生じるおそれの有無を判定基準として、そのおそれのない良好なものから順に◎印、○印、×印を示した。
【００５５】
＜実験例２＞
前記実験例１と略同様の設計仕様（雄ねじ部（１３）のねじ山外径：３８ｍｍ、有効ねじ巻き数：２．２巻き）のボトル缶本体（１０）の製造において、口金部（１２）のねじ部成形加工前のねじ部成形用筒状部（１１３）の外径(Ｌ)、及びねじ山高さ比を、後掲の表２ に示すように種々異なった値に設定して雄ねじ部（１３）の成形加工を行った。次いでカール部（１４）の成形加工を行って、表２に示す実施例１〜５および比較例１、２の各ボトル缶本体（１０）を得た。
【００５６】
そして、各ボトル缶本体毎に、そのねじ部成形加工前のねじ部成形用筒状部（１１３）の外径円が通る位置のねじ山高さ（Ｈ）に対するねじ谷（１３ｂ）からの距離の比（ねじ山高さ比）を求めた。
【００５７】
また、雄ねじ部（１３）の成形加工後の各ボトル缶本体（１０）について、その口金部（１２）の雄ねじ部（１３）のねじ山（１３ａ）のクレストとカール部（１４）の外周面との間の距離（Ａ）を周方向の全域に亘って測定し、その周方向の距離（Ａ）のバラツキ（最大値と最小値との差）を求めた。
【００５８】
その結果を表２に併記する。
【００５９】
【表２】
2008162622.tif 000004
【００６０】
表２において、実施例１〜５は、ねじ山高さ比を６２％〜８０％の範囲で変化させたものである。この場合、ねじ山高さ比が本発明の規定値範囲内であることにより、いずれも距離（Ａ）のバラツキを０．２０ｍｍ以下の範囲に制御しうるものであることが分かる。
【００６１】
また、比較例１及び２は、ねじ山高さ比を５０％と９０％とに変化させたものである。
【００６２】
この対比により、ねじ山高さ比が本発明の規定値より小さい場合において、距離（Ａ）のバラツキが０．２０ｍｍを超えるものとなることが分かり、又、ねじ山高さ比が本発明の規定値より大きい場合においては、安定したねじ谷の成形ができなかった。
【００６３】
距離（Ａ）のバラツキが０．２０ｍｍ以下である場合に、キャップ（２０）の再栓時に封止過誤を生じるおそれのないものとなしうることは、前記実験例１で確認した通りである。従って、表２の評価欄には、上記バラツキが０．２０ｍｍ以下であるサンプル群（実施例１〜５）につき、封止過誤を生じるおそれのない良好なものから順に◎印、○印を、また０．２０ｍｍを超えるサンプル（比較例１）及び成形不良のサンプル（比較例２）につき×印を示した。
【図面の簡単な説明】
【００６４】
【図１】本発明によるキャップ付きボトル缶の一部を切り欠いて示した正面図である。
【図２】従来のボトル缶における再栓時のキャップの回転トルクの変化状態を示すグラフである。
【図３】従来のボトル缶の再栓時のキャップのライニング材に対するカール部の片当たり現象を示す断面図であり、（イ）は片当たりを生じていない部分を、（ロ）は片当たりを生じている部分を示す。
【図４】ボトル缶の口金部における雄ねじ部とカール部との位置関係を示す断面図である。
【図５】口金部の雄ねじ部の周方向におけるねじ山の列数の違いを示す説明図であり、（イ）は３列部分、（ロ）は２列部分を示す。
【図６】口金部への雄ねじ部の形成加工状態を示すねじ部成形加工装置の概略断面図である。
【図７】ねじ部成形加工前の口金部の形状を示す断面図である。
【図８】雄ねじ部のねじ山に対する、ねじ部成形加工前のねじ部成型用筒状部の周壁の位置関係を従来品との対比において示す説明図である。
【符号の説明】
【００６５】
１…金属製ボトル缶
１０…ボトル本体
１２…口金部
１３…雄ねじ部
１３ａ…ねじ山
１３ｂ…ねじ谷
１４…カール部
２０…キャップ
２１…ライニング材
２１ａ…ライニング材の垂下部
１１３…ねじ部成形用筒状部
【図１】
2008162622.tif 000005
【図２】
2008162622.tif 000006
【図３】
2008162622.tif 000007
【図４】
2008162622.tif 000008
【図５】
2008162622.tif 000009
【図６】
2008162622.tif 000010
【図７】
2008162622.tif 000011
【図８】
2008162622.tif 000012